(57)【特許請求の範囲】
【請求項１】
貴金属線材を覆って焼結させた酸化スズあるいは酸化インジウムを主成分とし、被検知ガスと接触するガス感応部を備えた半導体式ガス検知素子であって、
前記ガス感応部にモリブデン酸化物および鉛酸化物を添加し、
前記モリブデン酸化物の含有量が０．５〜１０モル％であり、前記鉛酸化物の含有量が０．０１〜１モル％である半導体式ガス検知素子。
【発明の詳細な説明】
【技術分野】
【０００１】
本発明は、貴金属線材を覆って焼結させた酸化スズあるいは酸化インジウムを主成分とし、被検知ガスと接触するガス感応部を備えた半導体式ガス検知素子に関する。
【背景技術】
【０００２】
従来、半導体式ガス検知素子のガス感応部の主成分として、酸化スズや酸化インジウムを使用するものが知られていた（特許文献１）。この半導体式ガス検知素子は、ガス感応部に白金などの触媒を添加して一酸化炭素ガスを検出していた。
【先行技術文献】
【特許文献】
【０００３】
【特許文献１】特開平２−２６３１４８号公報
【発明の概要】
【発明が解決しようとする課題】
【０００４】
特許文献１に記載されたような半導体式ガス検知素子を使用してエタノールやアセトン等のにおい成分を含有するガスを検出する場合、当該におい成分だけでなくメタンやプロパンといった可燃性ガスも検出してしまい、におい成分を特に感度よく検出するのは困難であった。
また、シリコーンガスが存在する環境では、半導体式ガス検知素子のガス検知感度が低下したり、選択的に検出すべきにおい成分に対してガス検知感度が上昇して誤作動し易くなるため、におい成分を正確に検出するのは困難であった。これは、被検知ガス中に含まれる揮発性の高いシリコーンガス（有機シリコーンガス）がガス感応部にまで達し、当該ガス感応部にシリコーンガス又はその分解物等が付着することで、半導体式ガス検知素子のガス検知特性が変化すると考えられる。
【０００５】
従って、本発明の目的は、におい成分を感度よく検出でき、シリコーンガスが存在する環境でもにおい成分を正確に検出できる半導体式ガス検知素子を提供することにある。
【課題を解決するための手段】
【０００６】
上記目的を達成するための本発明に係る半導体式ガス検知素子は、貴金属線材を覆って焼結させた酸化スズあるいは酸化インジウムを主成分とし、被検知ガスと接触するガス感応部を備えた半導体式ガス検知素子であって、その第一特徴構成は、前記ガス感応部にモリブデン酸化物および鉛酸化物を添加し、前記モリブデン酸化物の含有量を０．５〜１０モル％とし、前記鉛酸化物の含有量を０．０１〜１モル％とした点にある。
【０００７】
後述の実施例２，５において、ガス感応部にモリブデン酸化物を添加した半導体式ガス検知素子（本発明例１，２）と、ガス感応部にモリブデン酸化物を添加しない半導体式ガス検知素子（比較例１，２）とについて、におい成分の検知感度を調べた。
この結果、比較例１，２の半導体式ガス検知素子では、におい成分と可燃性ガスとにおいて、ガス感度の明瞭な差異は認められなかったのに対して（図４，８）、本発明例１，２の半導体式ガス検知素子では、エタノール、トルエン、アセトン、酢酸エチルといったにおい成分の検知感度を増感できたと認められた（図３，７）。
【０００８】
また、後述の実施例３において、シリコーンガスが存在する環境におけるガス感度の変化を、本発明例１および比較例１について調べた。
この結果、比較例１の半導体式ガス検知素子では、特にシリコーンガスの曝露初期において不安定なガス感度を示す（図６）のに対して、本発明例１の半導体式ガス検知素子では、シリコーンガス存在下であっても安定した（ほぼ一定の）ガス感度が得られるものと認められた。
【０００９】
従って、本構成の半導体式ガス検知素子は、ガス感応部にモリブデン酸化物を添加することにより、におい成分を感度よく検出することができ、かつ、シリコーンガスが存在する環境でもにおい成分を正確に検出できる。
【００１０】
本発明では、前記ガス感応部に鉛酸化物を添加してある。
【００１１】
後述の実施例７において、ガス感応部にモリブデン酸化物および鉛酸化物を添加した半導体式ガス検知素子（本発明例３）について、におい成分の検知感度を調べた。この結果、本発明例３の半導体式ガス検知素子では、におい成分であるエタノール、トルエン、アセトン、酢酸エチルに対するガス感度は、可燃性ガスのメタン・イソブタン・水素や、一酸化炭素に比べて増感されたものと認められた。
【００１２】
従って、本構成の半導体式ガス検知素子は、ガス感応部にモリブデン酸化物および鉛酸化物を添加することにより、可燃性ガスの感度を低下させ、におい成分をより感度よく検出することができる。
【００１３】
本発明では、前記モリブデン酸化物の含有量を０．５〜１０モル％としてある。
【００１４】
実施例８において、ガス感応部に添加するモリブデン酸化物の有効濃度を調べた。その結果、モリブデン酸化物の含有量が０．５〜１０モル％であれば、特に優れたガス感度を有し、かつシリコーンガスが存在する環境でもにおい成分を正確に検出できるものと認められた。
【００１５】
本発明では、前記鉛酸化物の含有量を０．０１〜１モル％としてある。
【００１６】
実施例９において、ガス感応部に添加する鉛酸化物の有効濃度を調べた。その結果、鉛酸化物の含有量を０．０１〜１モル％の範囲とすれば、可燃性ガス感度/エタノール感度の比が１以下となり、可燃性ガスの感度を低下させ、におい成分をより感度よく検出することができるものと認められた。
【図面の簡単な説明】
【００１７】
【図１】本発明の半導体式ガス検知素子の概略図である。
【図２】ブリッジ回路の概略図である。
【図３】本発明例１（酸化スズ−モリブデン酸化物）の半導体式ガス検知素子による各種ガスの測定結果を示したグラフである。
【図４】比較例１（酸化スズ）の半導体式ガス検知素子による各種ガスの測定結果を示したグラフである。
【図５】シリコーンガス存在下において、本発明例１の半導体式ガス検知素子による各種ガスの測定結果を示したグラフである。
【図６】シリコーンガス存在下において、比較例１の半導体式ガス検知素子による各種ガスの測定結果を示したグラフである。
【図７】本発明例２（酸化インジウム−モリブデン酸化物）の半導体式ガス検知素子による各種ガスの測定結果を示したグラフである。
【図８】比較例２（酸化インジウム）の半導体式ガス検知素子による各種ガスの測定結果を示したグラフである。
【図９】本発明例３（酸化スズ−モリブデン酸化物，鉛酸化物）の半導体式ガス検知素子による各種ガスの測定結果を示したグラフである。
【図１０】本発明例３（酸化スズ−モリブデン酸化物，鉛酸化物）の半導体式ガス検知素子による各種ガスの測定結果を示したグラフである。
【図１１】比較例３（酸化スズ−鉛酸化物）の半導体式ガス検知素子による各種ガスの測定結果を示したグラフである。
【図１２】本発明例１の半導体式ガス検知素子によってエタノールおよびアセトンをそれぞれ検出した場合のガス感度を調べたグラフである。
【図１３】シリコーンガス存在下において、本発明例１の半導体式ガス検知素子によってエタノールを検出した場合のガス感度の変化率を示したグラフである。
【発明を実施するための形態】
【００１８】
以下、本発明の実施形態を図面に基づいて説明する。
本発明の半導体式ガス検知素子は、貴金属線材を覆って焼結させた酸化スズあるいは酸化インジウムを主成分とし、被検知ガスと接触するガス感応部を備えた半導体式ガス検知素子であって、ガス感応部にモリブデン酸化物を添加している。
【００１９】
半導体式ガス検知素子として、熱線型半導体式ガス検知素子、基板型半導体式ガス検知素子が挙げられるが、これに限られるものではない。本実施形態では、熱線型半導体式ガス検知素子とした場合について説明する。
【００２０】
図１に示すように、熱線型半導体式ガス検知素子Ｒｓは、コイル状の貴金属線材１にガス感応部２が設けてある。貴金属線材１は、例えば白金、パラジウム、白金−パラジウム合金等の線材を使用できる。貴金属線材１の線径、コイル径、コイル巻数等は、従来の熱線型半導体式ガス検知素子に使用するものと同様で、特に限定されない。
ガス感応部２は、当該貴金属線材１に酸化スズあるいは酸化インジウムを主成分とする金属酸化物半導体を塗布して覆い、乾燥後、焼結成型したものである。例えば酸化スズを主成分とした金属酸化物半導体には、アンチモンを０．１モル％添加したものを使用できる。
【００２１】
本発明の半導体式ガス検知素子は、ガス感応部にモリブデン酸化物（ＭｏＯ2、ＭｏＯ3）を添加している。モリブデン酸化物の含有量は、例えば０．５〜１０モル％、好ましくは１〜１０モル％とする。これにより、におい成分を感度よく検出することができ、かつ、シリコーンガスが存在する環境でもにおい成分を正確に検出できる。
におい成分とは、例えば、エタノール、トルエン、アセトン、酢酸エチル、プロピオンアルデヒド、ブチルアルデヒド、ジエチルケトン、酢酸、キシレン、トリメチルアミン、メチルアミン等が挙げられるが、これに限られるものではない。
【００２２】
また、本発明の半導体式ガス検知素子は、ガス感応部にモリブデン酸化物に加えて鉛酸化物である酸化鉛（ＰｂＯ）を添加してもよい。鉛酸化物の含有量は、例えば０．０１〜１モル％とする。これにより、可燃性ガスの感度を低下させ、におい成分をより感度よく検出することができる。
【００２３】
図２に示すように、熱線型半導体式ガス検知素子Ｒｓは、固定抵抗Ｒ０，Ｒ１，Ｒ２とともにブリッジ回路に組み込んでガスセンサを構成できる。ブリッジ回路は電源Ｅによって常時または間欠的に通電してあり、熱線型半導体式ガス検知素子Ｒｓが検知の際に適した温度となるようにしてある。また、熱線型半導体式ガス検知素子Ｒｓは被検知ガスが吸着すると抵抗値が変化する。このため、本実施形態に係るガスセンサでは、熱線型半導体式ガス検知素子Ｒｓの抵抗値の変化を偏差電圧をとして取り出し、これをセンサ出力Ｖとすることで被検知ガス（におい成分）の濃度を測定することができる。
【実施例】
【００２４】
以下に本発明の実施例について説明する。
【００２５】
〔実施例１〕
本発明の半導体式ガス検知素子の製造方法を以下に説明する。
アンチモン（Ｓｂ＋５）を０．１モル％ドープして所定の電導度を得た酸化スズ（ＳｎＯ2）半導体のペーストを、白金コイルに塗布して直径が約０．５ｍｍの球状になるように形成し、乾燥後、白金コイルに通電してジュール熱により加熱し、６５０℃で１時間、酸化スズを焼結させた。
【００２６】
酸化スズの半導体に、１モル/Ｌのモリブデン酸アンモン水溶液の液滴を含浸させ、
２０℃で６０分乾燥させた。乾燥後、白金コイルに通電（１時間）して約６００℃で加熱分解処理を行い、モリブデン酸化物をガス感応部の表面に担持させた半導体式ガス検知素子を作製した。このようにして得られた半導体式ガス検知素子（本発明例１）をブリッジ回路に組み込み、被検知ガスに対する感度評価に使用した。
【００２７】
〔実施例２〕
本発明例１の半導体式ガス検知素子（ガス感応部に２モル％のモリブデン酸化物を添加）と、比較例１として酸化スズを主成分とするガス感応部を有する半導体式ガス検知素子（ガス感応部にモリブデン酸化物を添加しない）とにおいて、各種ガスの検知感度（ＤＣ２．４Ｖ通電時（１０オーム負荷））を調べた。使用したガスは、エタノール、メタン、イソブタン、水素、一酸化炭素、トルエン、アセトン、酢酸エチルであった。
【００２８】
本発明例１の半導体式ガス検知素子による測定結果を図３、比較例１の半導体式ガス検知素子による測定結果を図４に示した。
【００２９】
図３より、本発明例１の半導体式ガス検知素子では、におい成分であるエタノール、トルエン、アセトン、酢酸エチルに対するガス感度は、メタン、一酸化炭素に比べて増感されたと認められた。一方、図４より、比較例１の半導体式ガス検知素子では、何れのガスのガス感度も明確に増感せず、におい成分と可燃性ガスとにおいて、ガス感度の明瞭な差異は認められなかった。
よって、本発明の半導体式ガス検知素子は、ガス感応部にモリブデン酸化物を添加することにより、におい成分を感度よく検出することができるものと認められた。
【００３０】
〔実施例３〕
本発明例１の半導体式ガス検知素子と、比較例１の半導体式ガス検知素子とにおいて、シリコーンガス（ＯＭＣＴＳ：Octamethylcyclotetrasiloxane、１０ｐｐｍ）が存在する環境におけるガス感度の変化を調べた。検知対象のガスは、空気、エタノール（５〜１００ｐｐｍ）とした。
【００３１】
本発明例１の半導体式ガス検知素子による測定結果を図５、比較例１の半導体式ガス検知素子による測定結果を図６に示した。
【００３２】
図５より、本発明例１の半導体式ガス検知素子では、シリコーンガス存在下であっても安定した（ほぼ一定の）ガス感度が得られるものと認められた。一方、図６より、比較例１の半導体式ガス検知素子では、特にシリコーンガスの曝露初期において、ガス感度が急変するため、シリコーンガス存在下では不安定なガス感度を示すものと認められた。
【００３３】
〔実施例４〕
実施例１で説明した本発明例１の半導体式ガス検知素子の作製方法において、使用した酸化スズの半導体ペーストを酸化インジウム（Ｉｎ2Ｏ3）の半導体ペーストに替えて半導体式ガス検知素子を作製した。このようにして得られた半導体式ガス検知素子（本発明例２：ガス感応部に２モル％のモリブデン酸化物を添加）をブリッジ回路に組み込み、被検知ガスに対する感度評価に使用した。
【００３４】
〔実施例５〕
本発明例２の半導体式ガス検知素子と、比較例２として酸化インジウムを主成分とするガス感応部を有する半導体式ガス検知素子（ガス感応部にモリブデン酸化物を添加しない）とにおいて、各種ガスの感度（ＤＣ２．４Ｖ通電時（１０オーム負荷））を調べた。使用したガスは、エタノール、水素、トルエン、アセトン、酢酸エチルであった。
【００３５】
本発明例２の半導体式ガス検知素子による測定結果を図７、比較例２の半導体式ガス検知素子による測定結果を図８に示した。
【００３６】
図７より、本発明例２の半導体式ガス検知素子では、におい成分であるエタノール、トルエン、アセトン、酢酸エチルに対するガス感度は増感されたものと認められた。一方、図８より、比較例２の半導体式ガス検知素子では、何れのガスのガス感度も殆ど増感せず、におい成分と可燃性ガスとにおいて、ガス感度の明瞭な差異は認められなかった。
【００３７】
〔実施例６〕
実施例１で説明した本発明例１の半導体式ガス検知素子の作製方法において、酸化スズの半導体を、モリブデン酸アンモン水溶液に含浸させる工程の後に、０．５モル/Ｌの硝酸鉛水溶液の液滴を含浸させる工程を追加し、乾燥後、白金コイルに通電して加熱分解処理を行い、モリブデン酸化物および鉛酸化物をガス感応部の表面に担持させた半導体式ガス検知素子を作製した。このようにして得られた半導体式ガス検知素子（本発明例３：ガス感応部に２モル％のモリブデン酸化物、０．５モル％の鉛酸化物を添加）をブリッジ回路に組み込み、被検知ガスに対する感度評価に使用した。
【００３８】
また、実施例１で説明した本発明例１の半導体式ガス検知素子の作製方法において、酸化スズの半導体をモリブデン酸アンモン水溶液に含浸させる工程に替えて、０．５モル/Ｌの硝酸鉛水溶液の液滴を含浸させる工程を行い、乾燥後、白金コイルに通電して加熱分解処理を行い、鉛酸化物をガス感応部の表面に担持させた半導体式ガス検知素子を作製した。このようにして得られた半導体式ガス検知素子（比較例３：ガス感応部に０．５モル％の鉛酸化物を添加）をブリッジ回路に組み込み、被検知ガスに対する感度評価に使用した。
【００３９】
〔実施例７〕
本発明例３の半導体式ガス検知素子を使用して、各種ガスの感度（ＤＣ２．４Ｖ通電時（１０オーム負荷））を調べた。使用したガスは、エタノール、メタン、イソブタン、水素、一酸化炭素、トルエン、アセトン、酢酸エチルであった。結果を図９に示した。
【００４０】
図９より、本発明例３の半導体式ガス検知素子では、におい成分であるエタノール、トルエン、アセトン、酢酸エチルに対するガス感度は、可燃性ガスのメタン・イソブタン・水素や、一酸化炭素に比べて増感されたものと認められた。よって、本発明の半導体式ガス検知素子は、ガス感応部にモリブデン酸化物および鉛酸化物を添加することにより、可燃性ガスの感度を低下させ、におい成分をより感度よく検出することができるものと認められた。
【００４１】
また、他のにおい成分として、１−ブタノール、プロピオンアルデヒド、ブチルアルデヒド、ジエチルケトン、酢酸、キシレン、トリメチルアミン、メチルアミンについてもガス感度を調べた（図１０）。その結果、これらにおい成分についても、本発明の半導体式ガス検知素子によって感度よく検出することができるものと認められた。
【００４２】
比較例３の半導体式ガス検知素子を使用して、各種ガスの感度（ＤＣ２．４Ｖ通電時（１０オーム負荷））を調べた。使用したガスは、エタノール、水素、トルエン、アセトン、酢酸エチルであった。結果を図１１に示した。
【００４３】
図１１より、比較例３の半導体式ガス検知素子では、何れのガスのガス感度も殆ど増感せず、におい成分と可燃性ガスとにおいて、ガス感度の明瞭な差異は認められなかった。即ち、比較例３の半導体式ガス検知素子のように、ガス感応部に鉛酸化物を添加しただけではにおい成分に対する感度の増感は殆ど認められず、モリブデン酸化物を添加することでにおい成分に対する感度の増感が認められる（図３，５，７，９）ことが判明した。
【００４４】
〔実施例８〕
本発明例１の半導体式ガス検知素子において、ガス感応部に添加するモリブデン酸化物の有効濃度を調べた。
【００４５】
ガス感応部の表面に担持されるモリブデン酸化物の含有量が０．００１〜３０モル％となるように、１１種類（表１）の半導体式ガス検知素子を製造した。これら半導体式ガス検知素子について、におい成分であるエタノール１００ｐｐｍ、アセトン１００ｐｐｍをそれぞれ検出した場合のガス感度を調べた。結果を表１および図１２示した。
【００４６】
【表１】
0005906531.tif 000002
【００４７】
この結果、モリブデン酸化物の含有量が０．１モル％以上、特に０．５モル％以上において優れたガス感度を有するものと認められた。
【００４８】
また、上記１１種類の半導体式ガス検知素子において、シリコーンガス（ＯＭＣＴＳ）が存在する環境におけるガス感度の変化を調べた。ガス感度の変化は、半導体式ガス検知素子をシリコーンガス１０ｐｐｍに対して２０時間曝露したときの、エタノール１００ｐｐｍの感度変化率（２０時間暴露時の測定値/初期測定値の比）で表した。結果を表２および図１３に示した。
【００４９】
【表２】
0005906531.tif 000003
【００５０】
半導体式ガス検知素子がシリコーンガスに曝露した前後において、ガス感度の変化率は１．０〜１．５程度であれば、良好なガス感度を有するものと認められる。モリブデン酸化物の含有量が０．５〜１０モル％の場合に、ガス感度の変化率が１．０〜１．５の範囲に収まるものと認められた。また、モリブデン酸化物の含有量が１〜１０モル％の場合に、ガス感度の変化率が１．０〜１．２の範囲に収まるため、より良好なガス感度を有するものと認められた。
従って、モリブデン酸化物の含有量が０．５〜１０モル％であれば、シリコーンガスが存在する環境でもにおい成分を正確に検出できることが判明した。
【００５１】
〔実施例９〕
本発明の半導体式ガス検知素子において、ガス感応部に添加する鉛酸化物の有効濃度を調べた。
【００５２】
ガス感応部の表面に担持されるモリブデン酸化物の含有量を、０．５，２．０，１０モル％とした場合に、鉛酸化物の含有量を０．００５〜５モル％の範囲となるようにそれぞれ７種類（表３）の半導体式ガス検知素子を製造した（合計２１種類）。これら半導体式ガス検知素子について、エタノール１００ｐｐｍ、水素１００ｐｐｍをそれぞれ検出した場合のガス感度を調べた。実施例７より、ガス感応部にモリブデン酸化物に加えて鉛酸化物を添加した場合、可燃性ガスの感度を低下させ、におい成分をより感度よく検出することができるものと認められている。そのため、鉛酸化物の有効濃度は、におい成分の選択性が優れている範囲を適用すればよい。におい成分の選択性が優れている範囲は、可燃性ガス感度/エタノール感度の比を１以下とする。結果を表３に示した。
【００５３】
【表３】
0005906531.tif 000004
【００５４】
この結果、鉛酸化物の含有量を０．０１〜１モル％の範囲とすれば、水素感度/エタノール感度の比が１以下となるものと認められた。尚、鉛酸化物の含有量の上限値は、例えば、におい成分（エタノール）の最高感度（モリブデン酸化物の含有量が０．５モル％、鉛酸化物の含有量が０．５モル％の場合の感度１７０ｍＶ）の５０％以上を有する感度となる鉛酸化物の含有量のうち、最大ものとしてもよい。
【００５５】
従って、鉛酸化物の含有量が０．０１〜１モル％の範囲であれば、可燃性ガスの感度を低下させ、におい成分をより感度よく検出することができることが判明した。
【産業上の利用可能性】
【００５６】
本発明の半導体式ガス検知素子は、特に、におい成分の検知に利用できる。
【符号の説明】
【００５７】
Ｒｓ        半導体式ガス検知素子
１          貴金属線材
２          貴金属線材
【図１】
0005906531.tif 000005
【図２】
0005906531.tif 000006
【図３】
0005906531.tif 000007
【図４】
0005906531.tif 000008
【図５】
0005906531.tif 000009
【図６】
0005906531.tif 000010
【図７】
0005906531.tif 000011
【図８】
0005906531.tif 000012
【図９】
0005906531.tif 000013
【図１０】
0005906531.tif 000014
【図１１】
0005906531.tif 000015
【図１２】
0005906531.tif 000016
【図１３】
0005906531.tif 000017